(57)【特許請求の範囲】
【請求項１】
アルミニウム又はアルミニウム合金（以下、アルミニウム合金）からなる基材と、該基材の表面に形成された下地層と、該下地層上に形成された光触媒層と、該光触媒層上に形成された親水性樹脂層と、該親水性樹脂層上に形成された潤滑層とからなる熱交換器用フィン材であって、
上記光触媒層は、フッ素樹脂、シリコーン樹脂、ウレタン樹脂、又はエポキシ樹脂からなるベース樹脂に光触媒粒子を分散させてなり、
上記親水性樹脂層は、膜厚が０．５μｍ超え３μｍ以下であり、ポリビニルアルコール系樹脂、ポリアクリルアミド系樹脂、ポリアクリル酸系樹脂、及びセルロース系樹脂から選ばれる少なくとも１種を主成分とし、
上記潤滑層は、ポリエチレングリコール系樹脂を主成分とする水溶性潤滑剤からなり、
上記熱交換器用フィン材は、サイズが長さ５０ｍｍ、幅５０ｍｍであるテストピースを、光触媒粒子を励起し得る波長の光を照射することなく純水を１Ｌ／ｍｉｎでオーバーフロー容器中に１０分間浸漬する流水テストの前後において、水との接触角が４０°以下であることを特徴とする熱交換器用フィン材。
【請求項２】
請求項１において、上記光触媒層のベース樹脂は、シリコーン樹脂であることを特徴とする熱交換器用フィン材。
【請求項３】
請求項１又は２において、上記光触媒粒子は、酸化チタンであることを特徴とする熱交換器用フィン材。
【発明の詳細な説明】
【技術分野】
【０００１】
本発明は、エアーコンディショナー等の熱交換器に使用される熱交換器用フィン材に関する。
【背景技術】
【０００２】
熱交換器は、ルームエアコン、パッケージエアコン、冷凍ショーケース、冷蔵庫、オイルクーラーあるいはラジエータ等の種々の分野に利用されている。
空調機や冷蔵庫における熱交換器としては、多数のプレートフィンとチューブとを組み合わせて構成されるプレートフィンチューブ熱交換器が多用されている。
【０００３】
従来、上記プレートフィンは、アルミニウム板よりなる熱交換器用フィン材に、上記チューブを挿通して固定するための１〜４ｍｍ程度の高さのフィンカラー部をプレス加工して作製する。このクロスフィンチューブ熱交換器を構成するクロスフィンチューブは、空気側のアルミニウムからなるフィン材と、冷媒側の銅又は銅合金からなる冷媒配管とから構成されている。
【０００４】
通常、上記プレートフィンチューブ熱交換器は、密に設けられたプレートフィン同士の隙間に凝縮水が留まると、送風時の抵抗が大きくなり、熱交換器性能が低下する。
そのため、アルミニウム板よりなる上記熱交換器用フィン材の表面には、熱交換器の性能を維持するために、水滴落下性を向上したり、水滴を水膜状に広がらせることを目的として、親水性が向上する表面処理が施されている。
【０００５】
しかしながら、これらの表面処理を施した熱交換器用フィン材でも、ある期間使用すると表面に汚れが付着し、親水性が低下してしまう。そのため、定期的に洗浄しないと熱交換器性能が維持できない（特に、室外では車や人通りが多く汚れやすい環境で、室内では調理場や業務用として連続使用されている場合には、親水性の低下が著しい）。
【０００６】
このような問題を解決するために、熱交換器用のフィン材について、汚れの分解や超親水性によるセルフクリーニング効果を特徴とする酸化チタン等の光触媒を用いた技術が多く報告されている（特許文献１、２）。
これらの技術の、酸化チタンを含む塗膜は、塗膜表面にＴｉＯ2が露出しており、プレス加工等の成形時に金型に与えるダメージが大きい。
また、塗膜の親水化はある一定時間の光の照射が必要であり、親水化するまでの時間、光が当たらない部分は塗膜が親水化していない問題がある。
【０００７】
これらの問題に対し、プレス加工等の成形時に金型に与えるダメージを防止する策としては、光触媒塗膜の上に潤滑層を設ける方法が提案されている（特許文献３、４）。
一方、親水性に関しては、なんら良い案がないのが現状であり、従来の技術では、汚れにくく親水性が初期の段階から長期にわたって持続でき、成形時に金型に悪影響を与えることがないものはなく、このような特性を有した熱交換起用フィン材の開発が渇望されていた。
【０００８】
【特許文献１】特開２０００−２５６５７９号公報
【特許文献２】特開２０００−２５６５８０号公報
【特許文献３】特開２０００−３５４７６１号公報
【特許文献４】特開２０００−１９２２５０号公報
【発明の開示】
【発明が解決しようとする課題】
【０００９】
本発明は、かかる従来の問題点に鑑みてなされたものであって、プレス加工等の成形時に金型に悪影響を与えることがなく、光照射を開始する使用初期の段階から親水性を確保することができ、かつ、光を照射することにより優れた親水性を長期間維持することができる熱交換器用フィン材を提供しようとするものである。
なお、本明細書中の「光」は、酸化チタン等の光触媒を励起し得る波長の光であり、紫外光及び太陽光を含む概念である。
【課題を解決するための手段】
【００１０】
本発明は、アルミニウム又はアルミニウム合金（以下、アルミニウム合金）からなる基材と、該基材の表面に形成された下地層と、該下地層上に形成された光触媒層と、該光触媒層上に形成された親水性樹脂層と、該親水性樹脂層上に形成された潤滑層とからなる熱交換器用フィン材であって、
上記光触媒層は、フッ素樹脂、シリコーン樹脂、ウレタン樹脂、又はエポキシ樹脂からなるベース樹脂に光触媒粒子を分散させてなり、
上記親水性樹脂層は、膜厚が０．５μｍ超え３μｍ以下であり、ポリビニルアルコール系樹脂、ポリアクリルアミド系樹脂、ポリアクリル酸系樹脂、及びセルロース系樹脂から選ばれる少なくとも１種を主成分とし、
上記潤滑層は、ポリエチレングリコール系樹脂を主成分とする水溶性潤滑剤からなり、
上記熱交換器用フィン材は、サイズが長さ５０ｍｍ、幅５０ｍｍであるテストピースを、光触媒粒子を励起し得る波長の光を照射することなく純水を１Ｌ／ｍｉｎでオーバーフロー容器中に１０分間浸漬する流水テストの前後において、水との接触角が４０°以下であることを特徴とする熱交換器用フィン材にある（請求項１）。
【００１１】
本発明の熱交換器用フィン材は、上記基材と、上記光触媒層との間に上記下地層が形成されている。該下地層は、上記基材、及び上記光触媒層に対して、良好な密着性を発揮することができ、上記基材と上記光触媒層との密着性を向上することができる。
【００１２】
また、上記熱交換器用フィン材は、上記光触媒層の上に親水性樹脂層を形成しているため、プレス加工等の成形時に金型にダメージを与える光触媒層の露出を防ぎ、優れた成形性を有することができる。また、光の照射が不十分で、光触媒層が親水性を発揮できない初期の段階でも親水性を確保することができる。
【００１３】
そして、光触媒層中の光触媒粒子が光励起されて光触媒層自体が親水性を十分に発揮できる程度に光が照射された段階においては、上記光触媒粒子の分解作用によって不要になった親水性樹脂層が分解される。そのため、親水性を有する光触媒層が表面に露出することとなり親水性を長期に亘って持続することができる。
すなわち、上記熱交換器用フィン材は、使用初期の段階から長期に亘って親水性を持続することができる。
【００１４】
このように、本発明によれば、プレス加工等の成形時に金型に悪影響を与えることがなく、光照射を開始する使用初期の段階から親水性を確保することができ、かつ、光を照射することにより優れた親水性を長期間維持することができる熱交換器用フィン材を提供することができる。
【発明を実施するための最良の形態】
【００１５】
本発明の熱交換器用フィン材は、上述したように、アルミニウム合金からなる基材と、該基材の表面に形成された下地層と、該下地層上に形成された光触媒層と、該光触媒層上に形成された親水性樹脂層と、該親水性樹脂層上に形成された潤滑層とからなる。
【００１６】
上記下地層としては、例えば、リン酸クロメート、クロム酸クロメート等のクロメート処理、クロム酸クロメート以外のリン酸チタン、リン酸ジルコニウム、リン酸モリブデン、リン酸亜鉛、酸化チタン、酸化ジルコニウム等のノンクロメート処理等の化学皮膜処理（化成処理）により得られる皮膜がある。
上記化成処理方法には、反応型及び塗布型があるが、本発明においては、いずれの手法が採用されてもよい。
【００１７】
また、上記熱交換器用フィン材の上記光触媒層は、ベース樹脂に光触媒粒子を分散させてなる。
上記ベース樹脂は、例えば、フッ素樹脂、シリコーン樹脂、ウレタン樹脂、エポキシ樹脂等を用いることができる。
【００１８】
また、ロールコーターでの塗布が可能で工業的に有利であり、樹脂自身が光触媒によって分解されにくく、樹脂に柔軟性があるという理由から、上記光触媒層のベース樹脂は、シリコーン樹脂であることが好ましい（請求項２）。
上記シリコーン樹脂としては、光触媒層の親水性、乾燥性、密着性を考慮して、親水性シリコーン樹脂と、速乾性シリコーン樹脂とをブレンドすることにより得られるシリコーン樹脂であることが好ましい。
【００１９】
上記光触媒粒子は光励起によって親水性や有機分解性等の光触媒活性を発揮するものである。
上記光触媒粒子としては、酸化チタン、酸化亜鉛、酸化スズ、酸化鉛、酸化第二鉄、三酸化二ビヒマス、三酸化タングステン、チタン酸ストロンチウム等が挙げられる。
そして、化学的安定性、コスト、安全性の点から、上記光触媒粒子は酸化チタンを用いることが好ましい（請求項３）。
【００２０】
上記酸化チタンは、その結晶形態の違いからルチル型、アナターゼ型、ブルッカイト型があり、いずれも使用可能であるが、光触媒活性が高い点から、アナターゼ型酸化チタンを用いることが好ましい。また、酸化チタンの親水化や有機物分解は酸化チタンの表面で起こる反応であり、表面積が大きいほど、光触媒性能が高いことから、酸化チタンの平均粒径は、１００ｎｍ以下が好ましく、より好ましくは５０ｎｍ以下である。さらに好ましくは１０ｎｍ以下である。また、上記酸化チタンは、アパタイトで表面処理を施したものを用いても良い。
【００２１】
また、上記光触媒層の膜厚は、０．１μｍ〜１０μｍであることが好ましい。
上記膜厚が０．１μｍ未満の場合には、分解効果が十分に得られないおそれがある。一方、上記膜厚が１０μｍを超える場合には、熱交換器用フィン材の伝熱性を低下させるおそれがある。
【００２２】
また、上記熱交換器用フィン材の上記親水性樹脂層は、膜厚が０．５μｍ超え３μｍ以下である。
上記親水性樹脂層の膜厚が０．５μｍ以下の場合には、初期段階に必要な親水性が確保できないばかりでなく、成形加工時に十分な潤滑性を発揮することができない。一方、上記親水性樹脂層の膜厚が３μｍを超える場合には、光触媒層に十分に光を照射することができず、光触媒粒子の効果を得ることができないばかりでなく、熱交換器用フィン材の伝熱性を低下させるという問題がある。
【００２３】
また、上記熱交換器用フィン材は、光触媒粒子を励起し得る波長の光を照射することなく純水を１Ｌ／ｍｉｎでオーバーフローさせた容器中に１０分間浸漬する流水テストの前後において、水との接触角が４０°以下である。
上記接触角が４０°を超える場合には、光照射開始の光の照射が不十分で、光触媒層が親水性を発揮できない初期の段階や、光が当たらない部分において、必要な親水性を確保することができない。
【００２４】
すなわち、上記親水性樹脂層は、熱交換器用フィン材が熱交換器に組み込まれて使用される際に残存し、光照射開始の光の照射が不十分で、光触媒層が親水性を発揮できない初期の段階において親水性を発揮する必要がある。
そのため、上記親水性樹脂層を構成する成分は、熱交換器製造工程中の水没による検圧工程や、運転で発生する凝縮水等によって親水性樹脂層が除去されることがない、すなわち、初期段階において、水に溶解し難く除去され難い性質を有し、親水性が維持できるものであれば特に限定されない。
【００２５】
上記親水性樹脂層を構成する成分としては、例えば、ポリビニルアルコール系樹脂（ポリビニルアルコールとその誘導体）、ポリアクリルアミド系樹脂（ポリアクリルアミドとその誘導体）、ポリアクリル酸系樹脂（ポリアクリル酸とその誘導体）、セルロース系樹脂（カルボキシメチルセルロースナトリウム、カルボキシメチルセルロース系アンモニウム等）、ポリエチレングリコール系樹脂（ポリエチレングリコール、ポリエチレンオキサイド等）等が上げられる。上記親水性樹脂層は、これらの成分から適宜選択して構成することが好ましく、上述の特性を有することができれば、１種より構成してもよいし、２種以上を混合して構成してもよい。また、上記親水性樹脂層は、水分散性シリカ（コロイダルシリカ）、アルカリケイ酸塩（水ガラス）等を含んでもよい。また、上述の特性を有するように、上記列挙した成分の分子量、構造式等を制御することが好ましい。
【００２６】
また、上記親水性樹脂層上に、さらに、水溶性潤滑剤からなる潤滑層を有することが好ましい。
この場合には、上記熱交換器用フィン材に、さらに優れた成形性を付与することができる。
上記潤滑層は、水溶性潤滑剤からなるため、熱交換器用フィン材が熱交換器に組み込まれて使用される際には、除去されている。
【００２７】
上記潤滑層を構成する成分としては、潤滑性を有し、且つ、熱交換器製造工程中の水没による検圧工程や、初期運転で発生する凝縮水等により容易に除去されるものであればよく、例えば、ポリエチレングリコール系樹脂、セルロース系樹脂、アクリル系樹脂、ポリビニルアルコール系樹脂等が挙げられる。乾燥性を考慮すると、上記潤滑層は、分子量３０００〜３００００のポリエチレングリコールからなることが好ましい。
また、上記潤滑層は、膜厚が０．０５μｍ〜１μｍであることが好ましい。
【実施例】
【００２８】
（実施例１）
本例は、本発明の熱交換器用フィン材にかかる実施例、参考例、及び比較例として、熱交換器用フィン材（試料Ｅ１〜試料Ｅ６、及び試料Ｃ１〜試料Ｃ６）を作製した。
本例の熱交換器用フィン材は、図１に示すように、アルミニウム合金からなる基材２と、該基材２の表面に形成された下地層３と、該下地層３上に形成された光触媒層４と、該光触媒層４上に形成された親水性樹脂層５とからなる。上記光触媒層４は、ベース樹脂４１に光触媒粒子４２を分散させてなる。
以下、これを詳説する。
【００２９】
まず、上記アルミニウム合金からなる基材２として、材質ＪＩＳ  Ａ  １０５０−Ｈ２６、厚さ０．１ｍｍを準備した。
また、光触媒層用のベース樹脂４１として、信越化学製シリコーンレジンＸ−５２−８２１２を７０重量部と、信越化学製シリコーンレジンＸ−５２−８１４８を３０重量部とを混合したシリコーン樹脂を用意した。
また、光触媒層用の光触媒粒子４２として、粒径７ｎｍのアナターゼ型二酸化チタン（石原産業社製ＳＴ−０１を水に分散したもの）を用意した。
また、表１に示す成分組成を有する親水性樹脂層用の塗料（塗料Ａ、Ｂ、Ｃ）を準備した。
【００３０】
【表１】
0005328009.tif 000002
【００３１】
次に、熱交換器用フィン材１の製造方法について説明する。
まず、上記基材２に対してリン酸クロメートを浸漬処理することにより、基材２の表面に下地層３を形成した。
その後、上記下地層３の上に、上記光触媒層用ベース樹脂４１に上記光触媒粒子４２を表２に示す添加量添加した光触媒層用の塗料をバーコーターで塗布し、１８０℃で２０秒焼付けて厚さ２μｍの光触媒層４を形成した。
【００３２】
次に、上記光触媒層４上に、さらに、親水性樹脂層用の塗料（塗料Ａ〜塗料Ｃのいずれか）を水で希釈したものをバーコーターを用いて塗布し、焼付けを行い、表２に示す膜厚を有する親水性樹脂層５を形成した。
さらに、必要に応じて分子量１００００のポリエチレングリコールを塗布し、表２に示す膜厚を有する水溶性塗膜からなる潤滑層６を形成し、熱交換器用フィン材１（試料Ｅ１〜試料Ｅ６、及び試料Ｃ１〜試料Ｃ６）を作製した。
【００３３】
【表２】
0005328009.tif 000003
【００３４】
次に、得られた熱交換器用フィン材１について、初期親水性を評価した。結果を表２に併せて示す。
＜初期親水性＞
初期親水性の評価は、まず、サイズが長さ５０ｍｍ、幅５０ｍｍであるテストピースを、光触媒粒子４２を励起し得る波長の光を照射することなく純水を１Ｌ／ｍｉｎでオーバーフローさせた容器中に、熱交換器用フィン材１を１０分間浸漬する流水テストを行った。その後、流水テストに供した熱交換器用フィン材１を自然乾燥し、その表面に純水を２μＬ滴下し、それによって生じた水滴の接触角を、ゴニオメーターを用いて測定した。流水テストの前後において、いずれの接触角も４０°以下である場合は初期親水性を合格とし、いずれか一方でも接触角が４０°を超える場合は初期親水性を不合格とした。
【００３５】
表２より、実施例及び参考例としての試料Ｅ１〜試料Ｅ６の熱交換器用フィン材１は、親水性樹脂層５の膜厚が０．５μｍ超え３μｍ以下であり、また、流水テストの前後において、水との接触角が４０°以下であることがわかる。
【００３６】
また、作製した熱交換器用フィン材１（試料Ｅ１〜試料Ｅ６、及び試料Ｃ１〜試料Ｃ６）について、親水性、成形性、及び有機物分解性の評価を行った。結果を表３に示す。
＜親水性＞
親水性は、上記流水テストに供した後、上記熱交換器用フィン材１の表面を自然乾燥し、その後、波長３１０〜４００ｎｍの紫外線を１５００μＷ／ｃｍ2の強さで連続照射し、紫外線照射後０時間、１００時間、２５０時間、５００時間における水との接触角を測定することにより評価した。
上記接触角は、熱交換器用フィン材１の表面に純水を２μＬ滴下し、それによって生じた水滴の接触角をゴニオメーターで測定した。
【００３７】
接触角が１５°未満の場合を評価◎とし、接触角が１５°以上４０°以下の場合を評価○とし、接触角が４０°より大きい場合を評価×とした。
紫外線照射後０時間、１００時間、２５０時間、５００時間における評価がいずれも○又は◎である場合を合格とし、紫外線照射後０時間、１００時間、２５０時間、５００時間における評価のうちいずれかひとつでも×がある場合を不合格とする。
【００３８】
＜成形性＞
成形性は、バウデン・レーベン式摩擦試験機を用いて、下記に示す測定条件で摩擦係数を測定することにより評価した。評価が○の場合を合格、評価が×の場合を不合格とする。
（測定条件）
剛球直径：３／１６”（４．７６ｍｍ）
荷重：２００ｋｇｆ（１．９６Ｎ）
滑り速度：２４０ｍｍ／ｍｉｎ
塗油：なし
(評価基準)
○：摩擦係数が０．１５未満の場合、
×：摩擦係数が０．１５以上の場合。
【００３９】
＜有機物分解性＞
有機物分解性の評価は、図２に示すように、熱交換器用フィン材１にメチレンブルー水溶液７を接触させて紫外線８を照射することにより行った。具体的には、まず、熱交換器用フィン材１の表面１１に、２ｃｍ×２ｃｍの貫通穴を有する両面テープ９１を積層した。次いで、上記熱交換器用フィン材１と上記両面テープ９１の貫通穴とにより形成された凹部９２にメチレンブルー水溶液７を入れて熱交換器用フィン材１の表面とメチレンブルー水溶液７とを接触させた。その上に厚さ１ｍｍのＰＥＴ樹脂板９３を積層して、密封状態とした。この状態で、上記ＰＥＴ樹脂板９３を介して上記メチレンブルー水溶液７に１５００μＷ／ｃｍ2の紫外線８を１時間照射し、メチレンブルー水溶液７の色の変化を観察することにより行った。メチレンブルー水溶液７の青色が薄くなれば良好と判断した。
【００４０】
＜判定＞
そして、上記親水性及び成形性が合格であり、有機物分解性が良好である場合は合格とし、上記親水性、成形性、有機物分解性のうち一つでも不合格あるいは不良である場合には不合格とした。
【００４１】
【表３】
0005328009.tif 000004
【００４２】
表３より知られるごとく、実施例及び参考例としての試料Ｅ１〜試料Ｅ６は、親水性、成形性、有機物分解性のいずれの項目においても良好な結果を示し、合格であった。
これにより、本発明によれば、プレス加工等の成形時に金型に悪影響を与えることがなく、光照射を開始する使用初期の段階から親水性を確保することができ、かつ、光を照射することにより優れた親水性を長期間維持することができる熱交換器用フィン材を得ることができることが分かる。
【００４３】
また、表３より知られるごとく、比較例としての試料Ｃ１及び試料Ｃ２は、親水樹脂層の膜厚が本発明の下限を下回るため、必要な親水性が確保できないばかりでなく、成形加工時に十分な潤滑性を発揮することができず、親水性及び成形性が不合格であった。
また、比較例としての試料Ｃ３〜試料Ｃ５は、親水性樹脂層を有していないため、流水テスト後の接触角が本発明の上限を上回り、親水性が確保できないばかりでなく、成形加工時に十分な潤滑性を発揮することができず、親水性、成形性が不合格であった。
また、比較例としての試料Ｃ６は、流水テスト後の接触角が本発明の上限を上回るため、必要な親水性を確保することができず、親水性が不合格であった。
【図面の簡単な説明】
【００４４】
【図１】実施例１における、熱交換器用フィン材を示す説明図。
【図２】実施例１における、有機物分解性の評価方法を示す説明図。
【符号の説明】
【００４５】
１  熱交換器用アルミニウムフィン材
２  基材
３  下地層
４  光触媒層
４１  ベース樹脂
４２  光触媒粒子
５  親水性樹脂層
【図１】
0005328009.tif 000005
【図２】
0005328009.tif 000006